СПОСОБ ФОРМИРОВАНИЯ АНТИКОРРОЗИОННОГО ПОКРЫТИЯ НА ТИТАНОВЫХ ИЗДЕЛИЯХ

2
-1
1. Способ формирования антикоррозионного покрытия на титановых изделиях, согласно которому на обрабатываемую поверхность наносят слой порошка, содержащего флюсообразующую и модифицирующую компоненту, после чего осуществляют наплавку его сканирующим пучком релятивистских электронов, отличающийся тем, что в слой порошка, наносимый на обрабатываемую поверхность, дополнительно вводят смачивающую компоненту в виде порошка титана, в качестве модифицирующей компоненты используют порошок, состоящий из тантала или тантала в смеси с ниобием, при массовой толщине слоя порошка σ, определяемой из соотношения σ=К·(Е-b), где К=(0,02-0,4)[г·см·МэВ], Е - энергия электронов в МэВ, b=0,21 МэВ, обработку сканирующим пучком релятивистских электронов каждой точки поверхности изделия проводят в течение 0,5-2,0 с.
2. Способ по п.1, отличающийся тем, что на обрабатываемую поверхность наносят слой порошка следующего состава, вес.%:
модифицирующая компонента
не более 55
смачивающая компонента, состоящая из порошка титана
15-40
флюсообразующая компонента
30-45
2
3. Способ по п.1, отличающийся тем, что в качестве флюсообразующей компоненты используют смесь бескислородных фтористых солей СаF и LiF.
4. Способ по п.1, отличающийся тем, что наплавку обрабатываемой поверхности проводят в инертной среде.
5. Способ по п.1, отличающийся тем, что наплавку обрабатываемой поверхности повторяют многократно в зависимости от требуемой концентрации легирующих компонентов.